+ accentué 706 1.50 g #29 + .50 g #26 /1093 C / 4 h encore + accentué 707 1.50 g #29 + .50 g #26 /1093 C f 8 h minéral: #77 / procédé de production: vert brun (reflet 708 1 g + 6.50 g poudre de verre (spruce pine jaune) batch) / broyage manuel / dépôt sur une plaque de céramique biscuitée / chauffage dans un four de 0#1000 C en atmosphère normale / re froidissement lent au four minéral: #44 / procédé de production: vert brun (ton 709 2 g + HCl 20 ml J trempage: 3 j / séchage sur ambré) clair plaque chauffante: .20 g + 50 cc résine de polyester transparente + 1% catalyseur S broyage manuel / durcissement / irradié au rayonnement électronique à 305,082 rad minéraux: #26 + #96 / procédé de production: vert brun sombre 710 1 g + 1 g / 1093 C / 45 min (ton gris accentué) minéral: #34 / procédé de production: vert bouteille 711 pierre recouverte de 1000 ml acide acétique mousse / séchage naturel / prélèvement des cristaux sur la pierre / les cristaux sont chauffés 148 C/ 10 min minéraux:#16 +#53 +#98 /procéde de production: #53 est chauffé 0#760 C: 8 g + 96 9 898 / 815 C / 1 h: .50 g + .50 g #16: vert mousse 712 -871 C / 1 h # 713 -926 C / 1 h minéraux: #53 + #98 / procédé de production: vert mousse 714 #53 est chauffé 0#760 C: 8 9 + 96 g #98 / 815 C / 1 h: .50 g + Na2CO3 .50 g / 871 C / 1 h minéral: #67 / procédé de production: vert mousse 715 2 g + Na2CO3 2 g / 0#482 C+ 1 h à 48 C / irradié au rayonnement γ à 63.88 Mrad minéral: #64 / procédé de production: vert mousse + 716 5 g + NH4OH 25 ml / séchage naturel 1 irradié intense au rayonnement X à 64.7 Mrad minéraux: #103 + #98 / procédé de productions vert mousse moyen 717 1 g + 1 g / 1093 C / 20 min minéral: #67 / procédé de production: vert mousse 718 2 g + Na2CO3 2 g / 0#593 C + 1 h à 593 C accentué / irradié au rayonnement γ à 63.88 Mrad minéral: #67 / procédé de production: vert mousse 719 2 g + Na2CO3 2 g J 0#537 C + 1 h à 537 OC accentué et foncé / irradié au rayonnement X à 424.7 Mrad minéral: #67 / procédé de production: vert mousse très 720 2 g + Na2CO3 2 g / 0# 537 C + 1 h à minéral: #67 / procédé de production: vert gris beaucoup 727 finement broyée et chauffée de 0# 593 C: .50 + accentué que le g + HNO3 15 ml / trempage: 2 j / séchage sur vert gris påle plaque chauffante: .20 g + 50 cc résine de polyester transparente + 1% catalyseur / broyage manuel / moulage / durcissement / ir radié au rayonnement électronique à 305,082rad minéral: #6 / procédé de production: vert gris clair 728 4 g + H2SO4 200 ml / trempage: 4 sem. / sécha ge sur plaque chauffante / irradié au rayonne ment électronique à 302,831 rad minéral; #34 / procédé de production: vert gris 729 100 g + HNO2 100 ml / trempage: 5 m. / sécha ge naturel / 0# 204 C minéral: #42 / procédé de production: vert gris + intense 730 1 g + 1 cc peinture émail synthétique blanc transparent pour l'auto / broyage manuel / ap plication sur une plèce de tôle à carosserie mesurant 1" x 1" / irradié au rayonnement γ à 10 Mrad minéral: #8 / procédé de production: vert gris sombre 731 2 g + Na2CO3 2 g / 0#926 C + 1 h à 926 C minéral: #6 / procédé de production: vert gris (reflet 732 4 g + H2SO4 200 ml / trempage: 4 sem. / séchabrun) + påle que le ge sur plaque chauffante / irradié au rayonnevert gris moyen ment γ à 550.22 Mrad (ton brun) minéral: #4 / procédé de production: vert noir 733 2 g + Na2CO3 2 g / 0# 982 C + 1 h à 982 C / irradié au rayonnement γ à 424.7 Mrad minéraux: #53 + #98 / procédé de production: vert noir 734 1 g + 1 g + Na2CO3 2 g / 871 C / 1 h minéraux: #53 + #98 / procédé de production: